D1365 BJ РАДИАЦИОННО-ОТВЕРЖДАЕМОЕ ПЕРВИЧНОЕ ПОКРЫТИЕ ДЛЯ ОПТИЧЕСКОГО ВОЛОКНА

1. Радиационно-отверждаемая композиция первичного покрытия, содержащая:
А) олигомер;
В) первый мономерный разбавитель;
С) второй мономерный разбавитель;
D) третий мономерный разбавитель;
Е) первый светостабилизатор;
F) первый фотоинициатор;
G) второй фотоинициатор;
Н) антиоксидант;
I) второй светостабилизатор; и
J) активатор склеивания;
в которой названный олигомер представляет собой продукт реакции:
i) гидроксилсодержащего акрилата;
ii) изоцианата;
iii) простого полиэфирного полиола;
iv) ингибитора полимеризации;
v) катализатора; и
vi) разбавителя;
где названный олигомер имеет среднечисленную молекулярную массу по меньшей мере от около 4000 г/моль до значения, меньшего чем или равного около 15000 г/моль; и
в которой названный катализатор выбирается из группы, состоящей из нафтената меди; нафтената кобальта; нафтената цинка; триэтиламина; триэтилендиамина; 2-метилтриэтиленамина; дилаурата дибутилолова; карбоксилатов металлов, включающих, но не ограничивающихся таковыми: висмуторганические катализаторы, такие как неодеканоат висмута, CAS 34364-26-6; неодеканоат цинка, CAS 27253-29-8; неодеканоат циркония, CAS 39049-04-2; и 2-этилгексаноат цинка, CAS 136-53-8; сульфоновых кислот, включающих, но не ограничивающихся таковыми, додецилбензолсульфоновую кислоту, CAS 27176-87-0; и метансульфоновую кислоту, CAS 75-75-2; катализаторов на основе аминов или органических оснований, включающих, но не ограничивающихся таковыми: 1,2-диметилимидазол, CAS 1739-84-0; и диазабицикло[2.2.2]октан, CAS 280-57-9; и трифенилфосфина; алкоголятов циркония и титана, включающих, но не ограничивающихся таковыми, бутилат циркония, (тетрабутилцирконат), CAS 1071-76-7; и бутилат титана, (тетрабутилтитанат), CAS 5593-70-4; и фосфониевых, имидазолиевых и пиридиниевых солей в виде ионных жидкостей, таких как, но не ограничивающихся таковыми, гексафторфосфат тригексил(тетрадецил)фосфония, CAS № 374683-44-0; ацетат 1-бутил-3-метилимидазолия, CAS № 284049-75-8; и хлорид N-бутил-4-метилпиридиния, CAS № 125652-55-3; и хлорида тетрадецил(тригексил)фосфония; и
где отвержденная пленка названной радиационно-отверждаемой композиции первичного покрытия имеет пиковое значение тангенса дельта (tan δ), соответствующее температуре стеклования (Tg), от около -25°С до около -55°С; и модуль от около 0,85 МПа до около 1,10 МПа.
2. Способ покрытия оптического волокна, включающий:
а) эксплуатацию колонны для вытягивания стеклянного волокна для получения стеклянного оптического волокна; и
b) покрытие названного стеклянного оптического волокна радиационно-отверждаемой композицией первичного покрытия по п.1.
3. Способ по п.2, включающий эксплуатацию колонны для вытягивания стеклянного волокна со скоростью вытягивания между около 750 м/мин и около 2100 м/мин, для получения стеклянного оптического волокна.
4. Проволока, покрытая первым и вторым слоем, в которой первый слой представляет собой отвержденное радиационно-отверждаемое первичное покрытие по п.1, которое находится в контакте с наружной поверхностью оптического волокна, и второй слой представляет собой отвержденное радиационно-отверждаемое вторичное покрытие в контакте с наружной поверхностью первичного покрытия,
в котором отвержденное первичное покрытие на проволоке имеет следующие свойства после первоначального отверждения и через один месяц старения при температуре 85°С и 85%-ной относительной влажности:
А) % RAU (процент прореагировавшей акрилатной ненасыщенности) от около 84% до около 99%;
В) in-situ модуль между около 0,15 МПа и около 0,60 МПа; и
С) значение Tube Tg от около -25°С до около -55°С.
5. Оптическое волокно, покрытое первым и вторым слоем, в котором первый слой представляет собой отвержденное радиационно-отверждаемое первичное покрытие по п.1, которое находится в контакте с наружной поверхностью оптического волокна, и второй слой представляет собой отвержденное радиационно-отверждаемое вторичное покрытие в контакте с наружной поверхностью первичного покрытия,
в котором отвержденное первичное покрытие на оптическом волокне имеет следующие свойства после первоначального отверждения и через один месяц старения при температуре 85°С и 85%-ной относительной влажности:
А) % RAU от около 84% до около 99%;
В) in-situ модуль между около 0,15 МПа и около 0,60 МПа; и
С) значение Tube Tg от около -25°С до около -55°С.